【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
２枚のカバーシートの間に配置された固化石膏コアを含む軽量石膏ボードであって、
前記固化石膏コアは石膏結晶マトリックスを含み、
前記石膏結晶マトリックスは前記石膏結晶マトリックス内に気泡を画定し隔てる壁を有し、
前記気泡間の前記壁の平均厚さは、走査型電子顕微鏡画像を用いて計測して、約３０ミクロンより大きく、
前記石膏結晶マトリックスは、ＡＳＴＭ  Ｃ−４７３に基づいて、前記固化石膏コアの平均コア硬度が少なくとも約１１ポンド（約５ｋｇ）となるように形成されており、
前記軽量石膏ボードの密度が約３５ｐｃｆ（約５６０ｋｇ／ｍ３）以下である、
ことを特徴とする軽量石膏ボード。
【請求項２】
前記壁は少なくとも約５０ミクロンの平均厚さを有する、請求項１に記載の軽量石膏ボード。
【請求項３】
前記壁は約７０ミクロン〜約１２０ミクロンの平均厚さを有する、請求項１又は２に記載の軽量石膏ボード。
【請求項４】
前記壁は、走査型電子顕微鏡画像を用いて計測して、
（ｉ）約１００ミクロンを超える直径の気泡サイズを有する気泡、
（ｉｉ）約５０ミクロン〜約１００ミクロンの直径の気泡サイズを有する気泡、及び、
（ｉｉｉ）約５０ミクロン未満の直径の気泡サイズを有する気泡、
を画定する、請求項１から３のいずれか１項に記載の軽量石膏ボード。
【請求項５】
前記約１００ミクロンを超える直径の気泡サイズを有する気泡は、前記固化石膏コアの全気泡量の少なくとも約２０％を占める、請求項４に記載の軽量石膏ボード。
【請求項６】
前記壁の少なくとも一部は強化高密度化表面を有する、請求項１から５のいずれか１項に記載の軽量石膏ボード。
【請求項７】
（ａ）前記軽量石膏ボードが、（ｉ）少なくとも６５ポンド（２９ｋｇ）の釘引抜き耐性、若しくは、（ｉｉ）少なくとも３６ポンド（１６ｋｇ）の縦方向の曲げ強さ及び／若しくは少なくとも１０７ポンド（４８．５ｋｇ）の横方向の曲げ強さを有するよう、前記壁及び前記気泡は前記固化石膏コア内に配置され、又は、
（ｂ）前記軽量石膏ボードにおけるコア硬度に対する釘引抜き耐性の割合は、約１／２インチ（約１．３ｃｍ）の厚さの前記軽量石膏ボードで、ＡＳＴＭ  Ｃ−４７３に基づいて計測した場合、約４〜約８である、請求項１から６のいずれか１項に記載の軽量石膏ボード。
【請求項８】
前記軽量石膏ボードは約２４ｐｃｆ（約３８０ｋｇ／ｍ３）〜約３５ｐｃｆ（約５６０ｋｇ／ｍ３）の密度を有する、請求項１から７のいずれか１項に記載の軽量石膏ボード。
【請求項９】
前記軽量石膏ボードは、約１／２インチ（約１．３ｃｍ）の厚さの前記軽量石膏ボードで、約１０００ｌｂ／ＭＳＦ（約５ｋｇ／ｍ２）〜約１４００ｌｂ／ＭＳＦ（約６．８ｋｇ／ｍ２）の乾燥重量を有する、請求項１から８のいずれか１項に記載の軽量石膏ボード。
【請求項１０】
前記固化石膏コアは、水、スタッコ、及び、デンプンを含むスラリーから形成されており、
前記デンプンは、前記固化石膏コアのコア硬度を、該デンプンを含まないスラリーから形成された固化石膏コアと比較して大きくするのに有効な量で存在する、請求項１から９のいずれか１項に記載の軽量石膏ボード。
【請求項１１】
前記デンプンは、スタッコの重量に基づいて約０．５重量％〜約１０重量％の量で存在するアルファ化デンプンを含む、請求項１０に記載の軽量石膏ボード。
【請求項１２】
前記固化石膏コアは、水、スタッコ、泡、及び、ナフタレンスルホン酸分散剤を含むスラリーから形成されている、請求項１から９のいずれか１項に記載の軽量石膏ボード。
【請求項１３】
前記スラリーは、さらに、アルファ化デンプンを含み、
前記ナフタレンスルホン酸分散剤はスタッコの重量に基づいて約０．１重量％〜約３重量％の量で存在し、
前記アルファ化デンプンは、スタッコの重量に基づいて約０．５重量％〜約１０重量％の量で存在する、
請求項１２に記載の軽量石膏ボード。
【請求項１４】
前記スラリーは、さらに、水溶性ポリリン酸含有化合物を含む、請求項１０から１３のいずれか１項に記載の軽量石膏ボード。
【請求項１５】
前記固化石膏コアは、水、スタッコ、及び、水溶性ポリリン酸含有化合物を含むスラリーから形成されている、請求項１から９のいずれか１項に記載の軽量石膏ボード。
【請求項１６】
前記水溶性ポリリン酸含有化合物は、スタッコの重量に基づいて約０．１重量％〜約０．４重量％の量で存在する、請求項１５に記載の軽量石膏ボード。
【請求項１７】
２枚のカバーシートの間に配置された固化石膏コアを含む軽量石膏ボードであって、
前記固化石膏コアは石膏結晶マトリックスを含み、
前記石膏結晶マトリックスは前記石膏結晶マトリックス内に気泡を画定し隔てる壁を有し、
前記壁のいくつかは、走査型電子顕微鏡画像を用いて計測して、少なくとも約５０ミクロンの壁厚を有し、
前記気泡のいくつかは、走査型電子顕微鏡画像を用いて計測して、約１００ミクロンを超える直径の孔径を有し、
前記石膏結晶マトリックスは、ＡＳＴＭ  Ｃ−４７３に基づいて、前記固化石膏コアの平均コア硬度が少なくとも約１１ポンド（約５ｋｇ）となるように形成されており、
前記軽量石膏ボードの密度が約２４ｐｃｆ（約３８０ｋｇ／ｍ３）〜約３５ｐｃｆ（約５６０ｋｇ／ｍ３）である、
ことを特徴とする軽量石膏ボード。
【請求項１８】
前記気泡を走査型電子顕微鏡画像を用いて計測したとき、
前記気泡のいくつかは、約５０ミクロン〜約１００ミクロンの直径の孔径を有し、
約５０ミクロンを超える直径の孔径を有する前記気泡は、前記固化石膏コアの全気泡量の少なくとも約５０％を占める、請求項１７に記載の軽量石膏ボード。
【請求項１９】
前記約１００ミクロンを超える直径の孔径を有する気泡は、前記固化石膏コアの全気泡量の少なくとも約２０％を占める、請求項１７又は１８に記載の軽量石膏ボード。
【請求項２０】
２枚のカバーシートの間に配置された固化石膏コアを含む軽量石膏ボードであって、
前記固化石膏コアは石膏結晶マトリックスを含み、
前記石膏結晶マトリックスは前記石膏結晶マトリックス内に気泡を画定し隔てる壁を有し、
前記気泡間の前記壁の平均厚さは、走査型電子顕微鏡画像を用いて計測して、約３０ミクロンより大きく、
前記石膏結晶マトリックスは、前記軽量石膏ボードにおけるコア硬度に対する釘引抜き耐性の割合が、約１／２インチ（約１．３ｃｍ）の厚さの前記軽量石膏ボードで、ＡＳＴＭ  Ｃ−４７３に基づいて計測した場合、約４〜約８となるように形成されており、
前記軽量石膏ボードの密度が約３５ｐｃｆ（約５６０ｋｇ／ｍ３）以下である、
ことを特徴とする軽量石膏ボード。
【請求項２１】
前記壁は少なくとも約５０ミクロンの平均厚さを有する、請求項２０に記載の軽量石膏ボード。
【請求項２２】
前記壁は約７０ミクロン〜約１２０ミクロンの平均厚さを有する、請求項２０又は２１に記載の軽量石膏ボード。
【請求項２３】
孔径を走査型電子顕微鏡画像を用いて計測したとき、
前記気泡のいくつかは、約５０ミクロン〜約１００ミクロンの直径の孔径を有し、
前記気泡のいくつかは、約１００ミクロンを超える直径の孔径を有し、
約１００ミクロンを超える直径の孔径を有する前記気泡は、前記固化石膏コアの全気泡量の少なくとも約２０％を占める、請求項２０から２２のいずれか１項に記載の軽量石膏ボード。
【請求項２４】
約５０ミクロンを超える直径の孔径を有する前記気泡が、前記固化石膏コアの全気泡量の少なくとも約５０％を占める、請求項２３に記載の軽量石膏ボード。
【請求項２５】
前記固化石膏コアは、水、スタッコ、及び、デンプンを含むスラリーから形成されており、
前記デンプンは、前記固化石膏コアのコア硬度を、該デンプンを含まないスラリーから形成された固化石膏コアと比較して大きくするのに有効な量で存在する、請求項２０から２４のいずれか１項に記載の軽量石膏ボード。
【請求項２６】
前記スラリーは、さらに、泡、及び、ナフタレンスルホン酸分散剤を含む、請求項２５に記載の軽量石膏ボード。
【請求項２７】
前記デンプンは、アルファ化デンプンを含み、
前記ナフタレンスルホン酸分散剤はスタッコの重量に基づいて約０．１重量％〜約３重量％の量で存在し、
前記アルファ化デンプンは、スタッコの重量に基づいて約０．５重量％〜約１０重量％の量で存在する、請求項２５又は２６に記載の軽量石膏ボード。
【請求項２８】
前記スラリーは、さらに、水溶性ポリリン酸含有化合物を含む、請求項２５から２７のいずれか１項に記載の軽量石膏ボード。